Brevet FR3039081A1 (20170127)
REVENDICATIONS1. et des nanoparticules anisotropes c ..rnes à la r:t,,,rendication\n<CLM>\1\tMatériau (H) selo Vune vendications 1 à 7 caractérisé en ce ttw"au mcin3 une partie des nanop s anict.r,c,.::,ies d'or ntne. (jans ie -t cristallines I comportant, de 2 à 25 15, 2,4, 8,9 ou sommital: :7: 2,3). 9 - Matériau (II) selon k:onque a. vendications 1 à 8 ;é en ce qu'au moins ',ne partie des nanoparticu tq-ks,:.:.:,1.:.ropes d'or (I) présentes dans le matériau (II), voire toutes les riani.)particules lsotropes d'or (I) préser"- --qtériau (II), sont d-'s bipyramides.. 30 10 - Matériau (II) -lconqu,, des rEieKlications 1 à 9 f7..r?c1-érisé en ce qu'au moins 8G L en nrynbre des ..particules serai.ctrices (III), de préférence :Ju moins 90% en nombre, voire 100% en 303 90 8 1 45 nombre des nanoparticules semi-conductrices (III), ne sont pas en contact avec une nanoparticule d'or. 11 - Matériau (II) selon l'une quelconque des revendications 1 à 10 caractérisé en ce qu'il contient des nanoparticules d'or séparées d'une distance inter-nanoparticules dans l'intervalle allant de 100 nm à 5 pm. 12 Matériau (II) selon l'une quelconque des revendications 1 à 11 caractérisé en ce que les nanoparticules semi-conductrices (III) présentent une plus grande taille appartenant à la gamme allant de 5 à 100 nm. 13 - Matériau (H) selon l'une quelconque des revendications 1 à 12 10 caractérisé en ce que les nanoparticules semi-conductrices (III) sont des nanoparticules constituées de 1102, ZnO, Sn02, W03, Fe203, Bi203, SrT103, CdS, CdSe, ZaS, ZnSe, SIC, Ce02 ou d'oxyde ou de sels de bismuth, ou un mélange de telles nanoparticules, les nanoparticules constituées de plus de 50% en masse de 1102 anatase étant préférées. 15 14 - Matériau (II) selon l'une quelconque des revendications 1 à 13 caractérisé en ce que la matrice (IV) comporte un réseau inorganique formé d'atomes de silicium et d'oxygène. 15 - Matériau (II) selon les revendications 13 et 14 caractérisé en ce que les nanoparticules semi-conductrices (III) sont des nanoparticules 20 constituées de 1102, ZnO, Sn02, W03, Fe203, Bi203, SrT103, CdS, CdSe, Zn5, ZnSe, Ce02 ou d'oxyde ou de sels de bismuth, ou un mélange de telles nanoparticules et le rapport atomes de Si du réseau inorganique de la matrice/atomes métalliques des nanoparticules semi-conductrices (III) appartient à la gamme allant de 0,3/1 à 5/1, et appartient, de préférence, à 25 la gamme allant de 0,8/1 à 2/1, et est, notamment, égal à 1,2/1. 16 - Matériau (II) selon la revendication 14 ou 15 caractérisé que la matrice (IV) comprend ou est formée exclusivement d'un polysiloxane, avec certains seulement des atomes de silicium du polysiloxane qui sont liés par liaison Si-C à au moins un groupement organique. 30 17 - Matériau (II) selon la revendication 16 caractérisé en ce que de 17 à 97 % molaire, et de préférence de 80 à 95 % molaire, des atomes de silicium présents dans la matrice (IV) sont liés à un atome de carbone. 3039081 46 1 - sekin re - _ on 16 ou 17 caractérisé en ce que les ero.uperv..:.:1i`c,..., organiques liés au). :tomes de sHcit par liaison Si-C sont choisis parmi e s alky r " notamrnerl,: ,:fe 1 à 6 atomes C3rtione, par ex» méthyle, , -propyle, 1..:ropyle, n-butyl butyle ; !es groupes aryle, par exernple le phényle ; et le grr-le vinyle. 19 Lriau (H) selon quelconque des revendications 16 à 18 caracté,L,.Te .s:-11 ce due son lorsque ce dernier,est immergé riAns une :7,Lion aqueu. clans l'eau rer 'X. élmination - liés par liaison atomes - .ern 20 - Matériau (II) cation 19 cainJ,1:érisé en ce que l'illur-ination n'entraînant. iiucurk in.ation des groupements organiques rtiaisc C aux atomes de m, présents dans le matériau (II), est réahs(:e 65 nm et à 312 nm avec une inte.. .té lumineuse respective de 10 rn\l',.//cm int 6 heures à 22°C. 21 - e quelconque des revendications 1 à 20 caractérisé en que la !matrice ) est poreuse, et présente, de préférence, une mdcroporosité.. 22- Matérieu rilleiCrInqUe des -.veridicat.P.p7s cari é en ce que la 23 éri que des rever :ations 1 à 22 caracteh,:, que la - , -.:unductrice, notamment du fait c!',77 présenc ). une céramique cl en oxy,:: d'étain ou oxyde . modifié. 24- lAisation d'un » la revendic, 21, pou 'a dégradati photocatalytiqui. lomposés organique:, en partie__ d'agents E: logiques ou chimique.,. 25-1 'ari E selon la reveruli,mtiol 23, pour la pro uCtIO JtIIL cédé riau (H) selon l'une que des re-vnbcatinns 1 à ce qu'il comprend les operaLK)n successives sui -- 3039081 47 - le méb un sol précurseur de la matrice s":117.), des nanopart conductricPç , et des nanonarticules anis cb 35 d'or (I) - la mise torme Mela sant à la fCrIses:Trjon de. la matrice notan-Tient sous !..1 forme d _ ou 5 4, I assif, Pmcédé selon la reven - 26 caractérisé en ce que le sol précui---...sa de la rnt.rl un 5,31 en sollitinn aqueuse et/ou or?anique d'un organosilane r atrice (IV) corp qtaint ou formée exclu émeri:: ci 10 28- Pr oc selon lr .-dr,dicati,dn 77 caractEr. n ce qu'il comprend 'Jérationsucc ives sui\, dispdser o susperc..;, uqueuc, orgarue de nanoparticules semi-con ces (I -ticules anisotropes d'or (I), b) disj;e.i- d'un ueuse et/ou a CC .' d'un organosilane hydrolyse, c.) `-1(..:langer la suspen§cn. 29 Procédé selon la réveil'''. 27 ou 28 en ce qu'il compr( I une étape additic l'opération de r forme, consistont. rnHation du matériau obtenu, à 1-.::)ns une 20 C.11 er vaticql des nanoparticules ser ictrices (III), r élimr au, moins 3% des grx...p.,:s alemeriresents c..ans le matE liés atomes de plr liaison Si l'illurrh,ekT étant, OF' rsée, jusqu'i éliml- groupe5 12S de silicium par h...oison 25 ,rocéd: se or)a revend 9 caractérisé en ce ou(;::umination est Pr rni--r.:E.:Lrgeant le ,u dans une solution aqueL .e l'eau ultra rY, et/ou l'fturrinatio-n cbls un m.teu lu à Ul i"\n<CLM>\1\t3 rtE.,r' ar la gamme r r30°C, ncy.:;arnr.lnt: à. la gamme aftai.-m 20 à 3C et/ou 30 .:ion est réalisé. .3,5()...1 B ou C, de préféren,-.:e à au moins une d'onde ou à un,a ..;:ne de longueurs dride appartenant à Yinter de 200 à 400 nm, de préférence avec une inter le 3039081 48 1 mW/cm2 à cm21et de 3 à 10 mW/cm2, en p. ierpé:ldant une durL., de 10 minutes à 48 heures, et préférentiellement pendant une durée de 5 à 27 heures.